(57)【要約】  本発明の多孔性の乳酸カルシウム金属有機構造体（ＭＯＦ）は、無毒な金属イオンであるＣａ（ＩＩ）と、無毒かつ再生可能で安価なリンカーである乳酸および酢酸とを含む。本発明のＭＯＦは、無毒で、環境に優しく、分解性担体として使用することができる。
2020522511.tif 000002
【特許請求の範囲】
【請求項１】
Ｌ−乳酸および酢酸をキレート配位子として含む、Ｃａ２＋をベースとする金属有機構造体（ＭＯＦ）組成物であって、式［Ｃａ１４（Ｌ−乳酸）（１６〜２４）（酢酸）（１２〜４）］で表され、乳酸配位子と酢酸配位子の総和が２８個であるか、または式［Ｃａ６（Ｌ−乳酸）（２〜４）（酢酸）（１０〜８）］で表され、乳酸配位子と酢酸配位子の総和が１２個である組成物。
【請求項２】
式［Ｃａ１４（Ｌ−乳酸）（１６〜２４）（酢酸）（１２〜４）］で表され、乳酸配位子と酢酸配位子の総和が２８個である、請求項１の組成物。
【請求項３】
式［Ｃａ１４（Ｌ−乳酸）（１８）（酢酸）（１０）］で表される、請求項１の組成物。
【請求項４】
式［Ｃａ１４（Ｌ−乳酸）（２１）（酢酸）（７）］で表される、請求項１の組成物。
【請求項５】
式［Ｃａ６（Ｌ−乳酸）（２〜４）（酢酸）（１０〜８）］で表され、乳酸配位子と酢酸配位子の総和が１２個である、請求項１の組成物。
【請求項６】
式［Ｃａ６（Ｌ−乳酸）（４）（酢酸）（８）］で表される、請求項１の組成物。
【請求項７】
式［Ｃａ６（Ｌ−乳酸）（２．５）（酢酸）（９．５）］で表される、請求項１の組成物。
【請求項８】
式［Ｃａ１４（Ｌ−乳酸）（２０）（酢酸）（８）］で表されるＭＯＦ−１２０１である、請求項１の組成物。
【請求項９】
式［Ｃａ６（Ｌ−乳酸）（３）（酢酸）（９）］で表されるＭＯＦ−１２０３である、請求項１の組成物。
【請求項１０】
前記ＭＯＦに封入された剤を含み、該剤が、
化学肥料（例えば、窒素肥料、リン酸肥料、カリウム肥料もしくはカルシウム肥料）または駆除剤（例えば、殺虫剤、除草剤、殺真菌剤）などの、燻蒸剤または噴霧剤の形態で用いられる作物保護製品；
抗菌剤（例えば、抗細菌剤、抗ウイルス剤、抗真菌剤）、皮膚病薬、皮膚用剤、ヘアケア剤などの、薬剤または治療薬；
精油、エキス、合成香料を含む、香料、アロマ、フレグランスまたは香水などの芳香化合物；ならびに
酸味料および酸性調整剤、固化防止剤、消泡剤および起泡剤、酸化防止剤（アスコルビン酸など）、着色料および保色料、強化剤（ビタミン、ミネラル、微量栄養素など）、乳化剤、香味料および調味料、艶出剤、防腐剤、安定化剤、増粘剤およびゲル化剤、天然甘味料および人工甘味料、増粘剤、などの食品添加物
から選択される、請求項１、２、３、４、５、６、７、８または９の組成物。
【請求項１１】
無毒な生分解性担体を用いて剤を送達または分配する方法であって、該剤を、請求項１、２、３、４、５、６、７、８または９の組成物に封入して送達または分配することを含む方法。
【発明の詳細な説明】
【背景技術】
【０００１】
序論
【０００２】
金属有機構造体（ＭＯＦ）は、金属イオンが互いに有機「支柱」（ｏｒｇａｎｉｃ  ｓｔｒｕｔ）で連結された構造を有する多孔性の結晶材料である１。有機「支柱」の大きさ、形状および官能基ならびに金属イオンを様々に調整できることから、これまでに創出されたＭＯＦは２０，０００種類を超えている２。このようなＭＯＦは幅広い用途に利用可能であり、特に注目すべき用途としては、ガス分離、貯蔵、触媒などが挙げられる３。しかし、これまで創出されたＭＯＦの多くは、遷移金属イオンと石油化学由来の有機リンカーを基本要素とするものであるため、これらの要素が有する本質的な毒性が、環境に配慮した（環境に優しい）材料を必要とする重要な用途、例えば食品産業、生物医学的用途、農業などの数多くの用途において妨げとなっていた４。
【０００３】
環境に優しい金属イオンであるＣａ２＋と無毒で天然由来のリンカーからＭＯＦを調製することができれば、ＭＯＦの用途がさらに広がると考えられる４，５。この分野への関心は高まっているものの、多孔性材料の実例はこれまで報告されていない。構成要素となるＣａ２＋と天然由来のリンカーに関する課題としては、Ｃａ２＋金属イオンの配位構造が明確に定義されていないこと、それに加えて配位数が大きいこと、ならびに天然由来の有機リンカーが有する柔軟性により、通常、構造が密になることが挙げられる４，６。
【発明の概要】
【課題を解決するための手段】
【０００４】
本発明は、無毒な金属イオンであるＣａ（ＩＩ）と、無毒かつ再生可能で安価なリンカーである乳酸および酢酸とで構成される多孔性の乳酸カルシウム金属有機構造体（ＭＯＦ）を開示する。本発明のＭＯＦは環境に優しい材料であり、我々は、当該ＭＯＦの分解性の固体担体としての使用、例えば、揮発性燻蒸剤のような駆除剤の固体担体としての使用などを実例で示し、当該ＭＯＦを使用することにより、徐放によって燻蒸剤の有効時間を延長できるだけでなく、施用後に容易に分解して土壌に化学肥料（Ｃａ）のみを残すことができることを証明する。
【０００５】
一態様において、本発明は、Ｌ−乳酸および酢酸をキレート配位子として含む、Ｃａ２＋をベースとする金属有機構造体（ＭＯＦ）組成物であって、
【０００６】
式［Ｃａ１４（Ｌ−乳酸）（１６〜２４）（酢酸）（１２〜４）］で表され、乳酸配位子と酢酸配位子の総和が２８個であるか、または
【０００７】
式［Ｃａ６（Ｌ−乳酸）（２〜４）（酢酸）（１０〜８）］で表され、乳酸配位子と酢酸配位子の総和が１２個である組成物を提供する。
【０００８】
いくつかの実施形態において、本発明は、以下のものを提供する。
【０００９】
−前記式が、式［Ｃａ１４（Ｌ−乳酸）（１８）（酢酸）（１０）］、式［Ｃａ１４（Ｌ−乳酸）（２１）（酢酸）（７）］、式［Ｃａ６（Ｌ−乳酸）（４）（酢酸）（８）］、または式［Ｃａ６（Ｌ−乳酸）（２．５）（酢酸）（９．５）］である、上記の組成物。
【００１０】
−前記ＭＯＦが、式［Ｃａ１４（Ｌ−乳酸）（２０）（酢酸）（８）］で表されるＭＯＦ−１２０１である、上記の組成物。
【００１１】
−前記ＭＯＦが、式［Ｃａ６（Ｌ−乳酸）（３）（酢酸）（９）］で表されるＭＯＦ−１２０３である、上記の組成物。
【００１２】
−前記ＭＯＦに封入された剤を含み、該剤が、
【００１３】
化学肥料（例えば、窒素肥料、リン酸肥料、カリウム肥料もしくはカルシウム肥料）または駆除剤（例えば、殺虫剤、除草剤、殺真菌剤）などの、燻蒸剤または噴霧剤の形態で用いられる作物保護製品；
【００１４】
抗菌剤（例えば、抗細菌剤、抗ウイルス剤、抗真菌剤）、皮膚病薬、皮膚用剤、ヘアケア剤などの、薬剤または治療薬；
【００１５】
精油、エキス、合成香料を含む、香料、アロマ、フレグランスまたは香水などの芳香化合物；ならびに
【００１６】
酸味料および酸性調整剤、固化防止剤、消泡剤および起泡剤、酸化防止剤（アスコルビン酸など）、着色料および保色料、強化剤（ビタミン、ミネラル、微量栄養素など）、乳化剤、香味料および調味料、艶出剤、防腐剤、安定化剤、増粘剤およびゲル化剤、天然甘味料および人工甘味料、増粘剤、などの食品添加物
から選択される、上記の組成物。
【００１７】
一態様において、本発明は、無毒な生分解性担体を用いて剤を送達または分配する方法であって、該剤を本発明の組成物に封入して送達または分配することを含む方法を提供する。
【００１８】
本発明は、本明細書に記載された個々の実施形態のあらゆる組み合わせを包含するものであり、それらはすべて本明細書に記載されているものとする。
【図面の簡単な説明】
【００１９】
【図１ａ】ＭＯＦ−１２０１に存在するすべての異なる種類のＣａ２＋中心と、それらと乳酸および酢酸との配位を示した図である。Ｃａ（１）〜Ｃａ（１４）の配位数は、順に８、７、６、７、９、８、７、７、７、７、８、７、７および６である。
【００２０】
【図１ｂ】ＭＯＦ−１２０３に存在するすべての異なる種類のＣａ２＋中心と、それらと乳酸および酢酸との配位を示した図である。Ｃａ（１）〜Ｃａ（６）の配位数は、順に７、８、７、８、７および９である。
【００２１】
【図１ｃ】乳酸［（ｉ）−（ｖｉ）］および酢酸［（ｖｉｉ）−（ｘｉ）］の配位様式。Ｃを黒色、Ｏを赤色、Ｃａをシアン、Ｃａ２＋酸化物多面体をシアンで示し、分かりやすくするためにＨは省略した。
【００２２】
【図２ａ】左図：球棒モデルで示したＭＯＦ−１２０１の非対称単位；第２図：酸化カルシウム多面体のｂ軸に沿って見た全体の構造；右図：ｂ軸（上段）およびａ軸（下段）に沿って見たチャネル。
【００２３】
[図２ｂ]第１図：球棒モデルで示したＭＯＦ−１２０３の非対称単位；第２図：酸化カルシウム多面体のａ軸に沿って見た全体の構造；右図：ａ軸（上段）および
2020522511.tif 000003
に沿って見たチャネル。
【００２４】
【図３ａ】７７ＫにおけるＭＯＦ−１２０１およびＭＯＦ−１２０３の窒素収着等温線。中塗り丸印と中抜き丸印は、それぞれ吸着曲線と脱着曲線を示す。
【００２５】
【図３ｂ】（無溶媒の）ＭＯＦ−１２０１およびＭＯＦ−１２０３の活性化サンプルの粉末Ｘ線パターンと、それぞれの単結晶構造からシミュレーションしたパターンとを示す。
【００２６】
【図３ｃ】２５℃におけるＭＯＦ−１２０１に封入したシス−１，３−ジクロロプロペンの蒸気吸着等温線。中塗り丸印と中抜き丸印は、それぞれ吸着曲線と脱着曲線を示す。
【００２７】
【図３ｄ】純粋な液体１，３−ジクロロプロペンとＭＯＦ−１２０１に封入したシス−１，３−ジクロロプロペンの２５℃における徐放曲線。
【００２８】
【図４】ＭＯＦ−１２０１の単結晶構造における非対称単位（３０％確率の熱振動楕円体）。分かりやすくするために水素原子は省略してある。配色：Ｃ、灰色；Ｏ、赤色；Ｃａ、青色。
【００２９】
【図５】ＭＯＦ−１２０３の単結晶構造における非対称単位（３０％確率の熱振動楕円体）。分かりやすくするために水素原子は省略してある。配色：Ｃ、灰色；Ｏ、赤色；Ｃａ、青色。
【００３０】
【図６】活性化ＭＯＦ−１２０１の実験で得られたＰＸＲＤパターン（赤色）と単結晶Ｘ線データからシミュレーションしたパターン（青色）との比較。
【００３１】
【図７】活性化ＭＯＦ−１２０３の実験で得られたＰＸＲＤパターン（赤色）と単結晶Ｘ線データからシミュレーションしたパターン（青色）との比較。
【００３２】
【図８】空気中で測定したＭＯＦ−１２０１の活性化サンプルのＴＧＡ曲線。
【００３３】
【図９】空気中で測定したＭＯＦ−１２０３の活性化サンプルのＴＧＡ曲線。
【００３４】
【図１０】ＭＯＦ−１２０１溶液の１Ｈ−ＮＭＲスペクトル。
【００３５】
【図１１】ＭＯＦ−１２０３溶液の１Ｈ−ＮＭＲスペクトル。
【００３６】
【図１２】ＭＯＦ−１２０１の多点法によるＢＥＴプロット。比表面積は４３０ｍ２／ｇ。
【００３７】
【図１３】ＭＯＦ−１２０３の多点法によるＢＥＴプロット。比表面積は１６２ｍ２／ｇ。
【発明を実施するための形態】
【００３８】
以下の記載および本明細書全体を通して、別異に解される場合または別段の記載がある場合を除き、「ａ」および「ａｎ」という用語は１以上のものを表し、「または」という用語は「および／または」を表し、ポリペプチド配列は、本明細書に記載されている反対の鎖および代替骨格も包含するものとする。
【００３９】
本明細書に記載されている実施例および実施形態は、単に本発明を説明するためのものであり、これらの実施例および実施形態に基づいて、当業者により様々な変形または変更が示唆されるものであり、またそのような変形または変更は本願の精神および範囲ならびに添付の請求項の範囲内に含まれるものである。本明細書に引用されたすべての出版物、特許および特許出願、またこれらに記載の引用文献は、あらゆる目的のために、その全体が参照により本明細書に援用される。
【００４０】
我々は、Ｃａ２＋イオンと無毒の乳酸リンカーおよび酢酸リンカーとをベースとする環境に優しいＭＯＦ、例えば、ＭＯＦ−１２０１［Ｃａ１４（Ｌ−乳酸）２０（酢酸）８（Ｃ２Ｈ５ＯＨ）（Ｈ２Ｏ）］およびＭＯＦ−１２０３［Ｃａ６（Ｌ−乳酸）３（酢酸）９（Ｈ２Ｏ）］の合成の実例を示す７。いずれのＭＯＦも永続的多孔性（ｐｅｒｍａｎｅｎｔ  ｐｏｒｏｓｉｔｙ）を示す。我々は、ＭＯＦ−１２０１およびＭＯＦ−１２０３の構築の成功の鍵は、リンカーの選択、すなわち乳酸および酢酸をキレート配位子として選択したことにあると考えており、それにより、酸化カルシウムが連結した強固な多面体（Ｃａ２＋が結節点、乳酸または酢酸のＯが架橋部分を担う）の形成が可能になり、ひいては、これらの多面体をベースとする３次元拡張細孔構造体の構築が可能となる。また、我々は当該ＭＯＦの担体としての使用、例えば、燻蒸剤であるシス−１，３−ジクロロプロペンの徐放を可能にするための使用の実例も示す。本発明のＭＯＦは易分解性であることから、水中で分解可能な、燻蒸剤用の多孔性担体の初めての実例が提供される。
【００４１】
酢酸カルシウムとＬ−乳酸とをエタノール（メタノール）に懸濁し、水熱反応を１２０℃（１００℃）で４（３）日間行ったところ、ＭＯＦ−１２０１の無色の棒状結晶（ＭＯＦ−１２０３の無色の針状結晶）が得られた。次いで、結晶を回収して、単結晶Ｘ線回折解析に供した。ＭＯＦ中の乳酸リンカーおよび酢酸リンカーの正確なモル比は、無溶媒の結晶サンプルを用いて１Ｈ−ＮＭＲ分光法および元素微量分析法によりさらに確認した［サポート情報（Ｓｕｐｐｏｒｔｉｎｇ  Ｉｎｆｏｒｍａｔｉｏｎ）（ＳＩ）のＳ１セクションを参照のこと］。
【００４２】
単結晶Ｘ線回折解析から、ＭＯＦ−１２０１、ＭＯＦ−１２０３のいずれも、Ｃａ２＋を結節点とし、乳酸と酢酸をリンカーとして構築された拡張構造体であることが明らかとなった。ＭＯＦ−１２０１の結晶は、格子定数がａ＝２４．３９Å、ｂ＝１３．２６Å、ｃ＝２４．９７Å、β＝９０．３３°、空間群がＰ２１の単斜晶系の結晶である。この構造において、１４個の結晶学的に異なるカルシウム原子［Ｃａ（１）〜Ｃａ（１４）］（図１ａ）が存在し、これらすべてが、乳酸のＯ原子（カルボキシル基のＯまたはヒドロキシル基のＯ）、酢酸のＯ原子（カルボキシル基のＯ）または水のＯ原子でキャップされることにより、酸化カルシウム多面体を形成している。リンカーの配位様式は金属中心によって異なっており、乳酸では異なる４つの様式［［（ｉ）、（ｉｉ）、（ｉｉｉ）および（ｖｉ）］が見られ、酢酸では異なる３つの様式［（ｖｉｉ）、（ｉｘ）および（ｘｉ）］が見られる（図１ｃ）。このうち、様式（ｖｉ）の乳酸および様式（ｖｉｉ）の酢酸は、末端の配位子として、１個のＣａ２＋中心［それぞれＣａ（５）およびＣａ（１１）］のみをキャップしており、それ以外の様式の乳酸と酢酸は、架橋配位子として２個または３個のＣａ２＋を連結している。非対称単位において、Ｃａ（１）とＣａ（２）とＣａ（３）とが配位様式（ｉ）の乳酸で架橋されており、Ｃａ（１）はヒドロキシル基のＯと隣接するカルボキシル基のＯと配位結合し、Ｃａ（２）はカルボキシル基のＯのみと配位結合しており、Ｃａ（３）はカルボキシル基のもう１つのＯと配位結合している（図２ａ、左図）。同様に、Ｃａ（１）とＣａ（２）とＣａ（４）も同じ様式で架橋され、Ｃａ（４）とＣａ（５）とＣａ（７）とが様式（ｉｉｉ）で架橋され、Ｃａ（７）とＣａ（８）とＣａ（９）とが様式（ｉ）で架橋され、Ｃａ（７）とＣａ（８）とＣａ（１０）とが様式（ｉ）で架橋され、Ｃａ（１０）とＣａ（１１）とＣａ（１２）とが様式（ｘｉ）で架橋され、Ｃａ（６）とＣａ（５）とＣａ（７）とが様式（ｉｉ）で架橋され、Ｃａ（６）とＣａ（１３）とＣａ（１４）とが様式（ｉ）で架橋されることによりすべてのＣａ２＋中心が連結されている。
【００４３】
得られたＭＯＦ−１２０１の拡張構造体は、ｂ軸に沿って１次元の開放（ｉｎｆｉｎｉｔｅ）チャネルを有する（図２ａ、中央図）。このチャネルは、一本鎖の右巻きのらせん構造で構成されており（図２ａ、右図）、１回転当たり１６個のＣａ２＋原子が存在する［Ｃａ（４）、Ｃａ（２）、Ｃａ（１）、Ｃａ（１１）、Ｃａ（１２）、Ｃａ（１３）、Ｃａ（６）、Ｃａ（５）、Ｃａ（４）、Ｃａ（２）、Ｃａ（１）、Ｃａ（１１）、Ｃａ（１２）、Ｃａ（１３）、Ｃａ（６）、Ｃａ（５）の順序で］。開口径は約７．８Å、ピッチ長は約１３．３Åである。隣接する２つの回転は、別の酸化カルシウム多面体を介してさらに架橋されている。具体的には、それぞれの回転の２個のＣａ（２）中心と２個のＣａ（１３）中心が３個の酸化カルシウム多面体により架橋されている（Ｃａ（３）−Ｃａ（２）−Ｃａ（３）の順序、およびＣａ（１４）−Ｃａ（１３）−Ｃａ（１４）の順序で）。それぞれの回転の２個のＣａ（５）中心と２個のＣａ（１１）中心が７個の酸化カルシウム多面体により架橋されている［Ｃａ（７）−Ｃａ（８）−Ｃａ（９）−Ｃａ（８）−Ｃａ（９）−Ｃａ（８）−Ｃａ（７）の順序、およびＣａ（１０）−Ｃａ（８）−Ｃａ（９）−Ｃａ（８）−Ｃａ（９）−Ｃａ（８）−Ｃａ（１０）の順序で］。これらの曲線状の架橋構造により開口より少し大きな内部孔（約９．６Å）が生じている。
【００４４】
図２ａの第１図に、ＭＯＦ−１２０１の非対称単位を球棒モデルで示す。分かりやすくするために、対称的に生じたＣａ２＋中心に部分的に連結している配位子は省略してある。１セットのＣａ２＋中心に複数の架橋が存在しうる。第２図：酸化カルシウム多面体のｂ軸に沿って見た全体の構造。非対称単位を強調表示し、開放チャネルを示している。右図：ｂ軸（上段）およびａ軸（下段）に沿って見たチャネル。開口に属する酸化カルシウム多面体を強調表示している。配色は、優先権出願と同様に、Ｃを黒色、Ｏを赤色、Ｃａをシアン、Ｃａ２＋酸化物多面体をシアンで示し、分かりやすくするためにＨは省略した。
【００４５】
もう一方のＭＯＦ−１２０３の結晶は、格子定数がａ＝１０．５０Å、ｂ＝２２．２６Å、ｃ＝３１．２５Å、空間群がＩ２１２１２１の直方晶系の結晶である。この構造において、６個の異なるＣａ２＋中心が存在し、これらが乳酸と酢酸で連結されることにより連結酸化カルシウム多面体を形成している（図１ｂ）。乳酸では３つの配位様式が見られ［（ｉ）、（ｉｖ）および（ｖ）］、酢酸でも３つの配位様式［（ｖｉｉｉ）、（ｘ）および（ｘｉ）］が見られる（図１ｃ）。すべてのリンカーは２〜４個のＣａ２＋中心を連結する架橋部分を担っている。非対称単位において、Ｃａ（１）とＣａ（２）とＣａ（３）とＣａ（６）とが配位様式（ｉｖ）の乳酸で架橋されており、Ｃａ（６）はヒドロキシル基のＯと隣接するカルボキシル基のＯと配位結合し、Ｃａ（１）はカルボキシル基のＯのみと配位結合しており、Ｃａ（２）およびＣａ（３）はカルボキシル基のもう１つのＯと配位結合している（図２ｂ、左図）。Ｃａ（３）とＣａ（４）とＣａ（５）とが様式（ｘｉ）の酢酸で架橋されている。得られた拡張構造体は、ＭＯＦ−１２０１とは異なるタイプの１次元の開放（ｏｐｅｎ）チャネルを示しており、このチャネルは、２２個の酸化カルシウム多面体より形成された開口を有する。しかし、開口の大きさは、長方形の形状ゆえに、ＭＯＦ−１２０１より小さく、その開口は、２個のＣａ（４）が内側に入りこんでいるため、さらに２つの小さい開口（約４．６Å）に分割されている。
【００４６】
図２ｂの第１図：ＭＯＦ−１２０３の非対称単位を球棒モデルで示す。分かりやすくするために、対称的に生じたＣａ２＋中心に部分的に連結している配位子は省略してある。１セットのＣａ２＋中心に複数の架橋が存在しうる。第２図：酸化カルシウム多面体のａ軸に沿って見た全体の構造；非対称単位を強調表示し、開放チャネルを示している。右図：ａ軸（上段）および
2020522511.tif 000004
に沿って見たチャネル。開口に属する酸化カルシウム多面体を強調表示している。配色は、優先権出願と同様に、Ｃを黒色、Ｏを赤色、Ｃａをシアン、Ｃａ２＋酸化物多面体をシアンで示し、分かりやすくするためにＨは省略した。
【００４７】
ＭＯＦ−１２０１のサンプルおよびＭＯＦ−１２０３のサンプルの溶媒を、エタノール（ＭＯＦ−１２０１）およびメタノール（ＭＯＦ−１２０３）に３日間交換し、そのまま真空状態において、室温で１２時間動的真空（０．０４ｍｂａｒ）にさらすことにより無溶媒サンプルを得た。これらを永続的多孔性（ｐｅｒｍａｎｅｎｔ  ｐｏｒｏｓｉｔｙ）の評価に用いた。窒素収着測定を７７Ｋで行った。いずれの構造体も、完全に可逆的なＩ型の等温線を示し、低圧領域（Ｐ／Ｐ０＜０．０５）で急激なＮ２の取り込みが見られた（図３ａ）ことから、これらの材料が永続的な微細孔（マイクロ孔）性を有することが示唆された８。ＭＯＦ−１２０１およびＭＯＦ−１２０３のブルナウアー−エメット−テラー（ＢＥＴ）表面積９は、Ｎ２等温線からそれぞれ４３０ｍ２ ｇ−１および１６０ｍ２ ｇ−１と推定された。ＭＯＦ−１２０１およびＭＯＦ−１２０３の細孔容積は、それぞれ０．１８ｃｍ３ ｇ−１および０．０６ｃｍ３ ｇ−１であり、これらはＰＬＡＴＯＮを用いて単結晶構造から計算した値と一致した１０。次いで、無溶媒サンプルの結晶化度を、粉末Ｘ線回折（ＰＸＲＤ）で調べた。得られた粉末Ｘ線回折パターンは、単結晶構造からシミュレーションした回折パターンと良い一致を示しており、活性化後の構造完全性およびバルク試料の相純度が確認された（図３ｂ、図６〜７）。
【００４８】
ＭＯＦ−１２０１の多孔性と、その環境に優しい組成、すなわち構成要素がＣａ２＋、乳酸および酢酸であることにより、我々は農業や食品産業における金属有機構造体材料の潜在的な用途を探索することが可能になった。農業や食品産業において、使用する材料が毒性を持たないことや、人類や環境に優しいものであるということは最も重要な必要条件である４，５。そこで、我々は、揮発性液体燻蒸剤を固形製剤化するためのＭＯＦ−１２０１の使用が可能であるか確認した。
【００４９】
燻蒸剤は駆除剤の分類の中で最も重要な種類の１つであり、植物、特に高価値の植物（例えば、イチゴやトマト）における土壌伝染性の病気を予防して品質および収量を向上させる目的で広く用いられている１１。１，３−ジクロロプロペン（シス体およびトランス体の混合物）、クロロピクリンという２つの揮発性液体化合物は最も広く使用されている燻蒸剤であり、毎年大量に消費されている１１−１２。実際、カリフォルニア州の駆除剤規制局（Ｃａｌｉｆｏｒｎｉａ  Ｄｅｐａｒｔｍｅｎｔ  ｏｆ  Ｐｅｓｔｉｃｉｄｅ  Ｒｅｇｕｌａｔｉｏｎｓ：ＣＤＰＲ）により公表された駆除剤使用に関する報告では、２０１４年にカリフォルニア州における１，３−ジクロロプロペンおよびクロロピクリンの使用量は、それぞれ５．９９×１０６ｋｇおよび４．０８×１０６ｋｇに達し、使用されたすべての駆除剤の中で３番目と５番目に多かった１３。
【００５０】
１，３−ジクロロプロペンまたはクロロピクリンの市販製剤は、シャンク注入または点滴灌漑により施用される液体剤形（テロン（登録商標））に依存している１４。しかし、液体を直接使用するには高用量が必要であり、液体薬剤は揮発性や移動性が高いため、深刻な大気汚染や地下水汚染の原因となるだけでなく、作業者に対しても取扱時や輸送時に大きな安全上の危険が伴う１１，１４〜１５。このような悪影響が考えられることから、これらの化学物質の使用は厳しく規制されており、個人用保護具およびバッファー区域が必要とされている。
【００５１】
上記の化学物質の揮発性と毒性を抑えて汚染を低減する代替製剤として、多孔性固体を用いて燻蒸剤を吸着させ、その燻蒸剤を徐放する、吸着を利用した製剤が新たに出現している１６。活性炭、活性白土、吸着樹脂および活性アルミナなどの多孔性基質が候補として提案され、これらの多孔性基質が、燻蒸剤の有効時間を延長させることが示されている１６。しかし、これらの担体材料はいずれも自然分解性材料ではなく、施用後に蓄積されるため、環境に与える影響は大幅に増大する。
【００５２】
そこで、我々は、上記の目的のためのＭＯＦ−１２０１の使用を提示する。燻蒸剤の例としてシス−１，３−ジクロロプロペンを選択した。ＭＯＦ−１２０１に封入されたシス−１，３−ジクロロプロペンの２５℃における静的吸着等温線を図３ｃに示す。図３ｃでは、低分圧領域（Ｐ／Ｐ０＝０．１）で１．４ｍｍｏｌ ｇ−１（１３ｗｔ％）の急激な取り込みが見られるが、これは細孔内への吸着に起因するものである。この取込量は、その他の多孔性材料を用いた測定で得られた数値範囲（５〜４０ｗｔ％）内であった１６ｄ。シス−１，３−ジクロロプロペンを封入したＭＯＦ−１２０１のサンプルまたは液体のシス−１，３−ジクロロプロペンを、１．０ｃｍ３ ｍｉｎ−１の空気流量でパージすることにより、予備的な徐放性能評価を当研究室にて行った。サンプル重量は熱分析装置を用いてモニターした。図３ｄに示すように、液体のシス−１，３−ジクロロプロペンは速やかに放出され、全重量の８０％が１，０００ｍｉｎ ｇ−１以内に揮発した。一方、ＭＯＦ−１２０１に封入されたシス−１，３−ジクロロプロペンは緩やかに放出され、全量の８０％（１０．５ｗｔ％）が１００，０００ｍｉｎ ｇ−１で放出された。これは、同条件下で測定した液体のシス−１，３−ジクロロプロペンと比較して１００倍緩やかであることを示している。
【００５３】
次に、ＭＯＦ−１２０１の分解性を調べた。ＭＯＦ−１２０１は、水に容易に溶解して、環境に優しい構成要素であるＣａ２＋イオン、乳酸および酢酸に分解される（図１０）。１Ｌの水に１２０±１０ｇのＭＯＦ−１２０１が溶解することが分かっており、飽和溶液はほぼ中性のｐＨ値（７．６）を示す。このような特性から、ＭＯＦ−１２０１は他の多孔性材料の蓄積に関する問題を克服できる可能性を有する材料であり、環境への悪影響を最小限に抑えるだけでなく土壌に化学肥料（カルシウム）を残すことができる１７。
【００５４】
結論として、我々は、無毒で再生可能な乳酸リンカーから構築された環境に優しいＣａ２＋ＭＯＦの実例を初めて示した。さらに我々は、ＭＯＦ−１２０１の分解性担体としての使用の実例を示した。我々が示した結果は、環境に優しいＣａ  ＭＯＦの創出および農業におけるその使用が可能であることを示している。
【００５５】
参考文献
(1) (a) Yaghi, O. M.; O’Keeffe, M.; Ockwig, N. W.; Chae, H. K.; Eddaoudi, M.; Kim, J.  Nature 2003, 423, 705-714.  (b) Kaskel, S. The Chemistry of Metal-Organic Frameworks: Synthesis, Characterization, and Applications; Wiley-VCH: Weinheim, 2016.
(2) Furukawa, H.; Cordova, K. E.; O’Keeffe, M.; Yaghi, O. M. Science 2013, 341, 1230444.
(3) (a) Schroder, M. Functional Metal-Organic Frameworks: Gas Storage, Separation and Catalysis; Springer: Berlin, 2010. (b) Li, J.-R.; Sculley, J.; Zhou, H.-C. Chem. Rev. 2012, 112, 869-932.
(4) Forgan, R.S. Metal-Organic Frameworks: Edible Frameworks. Encyclopedia of Inorganic and Bioinorganic Chemistry; John Wiley & Sons: New York, 2014.
(5) Imaz, I.; Rubio-Martinez, M.; An, J.; Sole-Font, I.; Rosi, N. L.; Maspoch, D. Chem. Comm. 2011, 47, 7287-7302.
(6) Fromm, K. M. Coord. Chem. Rev. 2008, 252, 856-885.
(7) National Library of Medicine. Toxicology Data Network.
https://toxnet.nlm.nih.gov/index.html. Both calcium lactate and calcium acetate are generally recognized as safe (GRAS) as food additive.
(8) Thommes, M.; Kaneko, K.; Neimark, A. V.; Olivier, J.; Rodriguez-Reinoso, F.; Rouquerol, J.; Sing, K. S. Pure and Appl. Chem. 2015, 87, 1051-1069.
(9) Walton, K. S.; Snurr, R. Q. J. Am. Chem. Soc. 2007, 129, 8552-8556.
(10) Spek, A. L. Acta Cryst. 2009, D65, 148-155.
(11) (a) Shorter, J. H.; Kolb, C. E.; Crill, P. M.; Kerwin, R. A. Nature 2002, 377, 717-719. (b) Martin, F. N. Annu. Rev. Phytopathol. 2003, 41, 325-350.
(12) Ashworth, D. J.; Yates, S. R.; Wesenbeeck, I. J. V.; Stanghellini, M. J. Agric. Food Chem. 2015, 63, 415-421.
(13) Pesticide Use reporting-2014 Summary Data, Sacramento, CA, USA, 2014; available at http://www.cdpr.ca.gov/docs/pur/pur14rep/14_pur.htm.
(14) Kim, J.-H.; Papiernik, S. K.; Farmer, W. J.; Gan, J.; Yates, S. R. J. Environ. Qual. 2003, 32, 2223-2229.
(15) (a) Yates, S. R.; Ashworth, D. J.; Zheng, W.; Zhang, Q.; Knuteson, J.; Wessenbeeck, I. J. V. J. Agric. Food Chem. 2015, 63, 5354-5363. (b) Desaeger, J. A. Eger, J. E. J.; Csinos, A. S.; Gilreath, J. P.; Olson, S. M.; Webster, T. M. Pest Manag. Sci. 2004, 60, 1220-1230.
(16) (a) Akira, S.; Mizuyoshi, F.; Hiroshi, A.; Shiyunnosuke, W.; Nobuji, T. Granular chloropicrin preparation for soil disinfection and production thereof. Japan. Patent JPH01172302 (A), July 7, 1989. (b) Solar, J. M.; Wilson, C. L.; Ghaouth, A. E. Controlled release fumigation of harvested agricultural commodities. US Patent US 5958490 A, Sep 28, 1999. (c) Han, J. L. Mixed solid preparation of chloropicrin and 1.3-dichloropropylene and manufacturing technology thereof. China Patent CN 101627754 B, Nov 13, 2013. (d) Han, J. L.; Yi, C. J. Preparation method and application of 1,3-dichloropropene solid slow-release preparation. China Pat. Appl. CN 201310062631, May 22, 2013.
(17) Engelstad, O.P. Fertilizer Technology and Use; Soil Science Society of America: Madison, 1985.
【実施例】
【００５６】
合成操作
【００５７】
酢酸カルシウム一水和物（Ｃａ（ＯＡｃ）２・Ｈ２Ｏ）、Ｌ−（＋）−乳酸、無水メタノールおよび無水エタノールは、市販品を購入し、精製せずにそのまま使用した。合成操作はすべて空気中で行った。以下の操作によりＭＯＦを活性化した。合成したＭＯＦをそのまま、新鮮な無水エタノール（ＭＯＦ−１２０１）または新鮮な無水メタノール（ＭＯＦ−１２０３）で１日（６回）洗浄した。次いで、各サンプルを真空状態にし、周囲温度で１２時間真空（０．０１Ｔｏｒｒ）にさらすことでゲスト分子を除去した。以下の測定は、別段の記載がない限り、ＭＯＦの活性化サンプルを使用して行った。
【００５８】
活性化ＭＯＦ−１２０１および活性化ＭＯＦ−１２０３の元素分析（ＥＡ）は、Ｐｅｒｋｉｎ  Ｅｌｍｅｒ社製２４００  Ｓｅｒｉｅｓ  ＩＩ  ＣＨＮＳ元素分析装置を用いて行った。ＭＯＦの分解溶液の１Ｈ  ＮＭＲスペクトルは、Ｂｒｕｋｅｒ社製ＡＶＢ−４００  ＮＭＲ分光計を用いて取得した。リンカーの化学シフトは、各リンカーの純品のスペクトルとの比較により同定した。各サンプル（それぞれ約１０ｍｇ）を超音波処理によりＤ２Ｏ（６００μＬ）に溶解した。ＺＩＦ（ニート試料）の減衰全反射法によるフーリエ変換赤外分光（ＡＴＲ−ＦＴＩＲ）スペクトルは、Ｂｒｕｋｅｒ社製ＡＬＰＨＡ  Ｐｌａｔｉｎｕｍ  ＡＴＲ−ＦＴＩＲ分光計を用いて記録した。
【００５９】
ＭＯＦ−１２０１、Ｃａ１４（Ｌ−乳酸）２０（酢酸）８（ＥｔＯＨ）（Ｈ２Ｏ）
０．０７１ｇの酢酸カルシウム一水和物（Ｃａ（ＯＡｃ）２・Ｈ２Ｏ、０．４ｍｍｏｌ）と０．０７２ｇのＬ−（＋）−乳酸（ＨＬ、０．８ｍｍｏｌ）を、容量２３ｍＬのテフロン製オートクレーブに入れた６ｍＬの無水エタノールと混合した。次いで、オートクレーブを密閉して、１２０℃に保った恒温オーブンで４日間加熱した。室温まで冷却した後、得られた結晶を無水エタノールで１日洗浄した。（収量：Ｃａベースで２６％）。
ＥＡ：Ｃａ１４（Ｃ３Ｈ５Ｏ３）２０（Ｃ２Ｈ３Ｏ２）８（Ｃ２Ｈ６Ｏ）（Ｈ２Ｏ）としての計算値：Ｃ  ３２．５４％；Ｈ  ４．６２％。分析値：Ｃ  ３１．６７％；Ｈ  ４．７５％。ＡＴＲ−ＦＴＩＲ（４０００〜４００ｃｍ−１）：３２５０（ｂｒ），２９７９（ｗ），１５６３（ｓ），１４２２（ｓ），１３１４（ｍ），１２６７（ｍ），１１２２（ｓ），１０８９（ｗ），１０４４（ｍ），９３０（ｗ），８５８（ｍ），７７３（ｍ），６６４（ｍ），６１６（ｍ），５５０（ｍ），４６９（ｗ），４４２（ｗ），４２３（ｗ）
【００６０】
ＭＯＦ−１２０３、Ｃａ６（Ｌ−乳酸）３（酢酸）９（Ｈ２Ｏ）
０．０７１ｇの酢酸カルシウム一水和物（Ｃａ（ＯＡｃ）２・Ｈ２Ｏ、０．４ｍｍｏｌ）と０．０３６ｇのＬ−（＋）−乳酸（ＨＬ、０．４ｍｍｏｌ）を、容量２３ｍＬのテフロン製オートクレーブに入れた６ｍＬの無水メタノールと混合した。次いで、オートクレーブを密閉して、１００℃に保った恒温オーブンで３日間加熱した。室温まで冷却した後、得られた結晶を無水メタノールで１日洗浄した。（収量：Ｃａベースで２５％）。
ＥＡ：Ｃａ６（Ｃ３Ｈ５Ｏ３）３（Ｃ２Ｈ３Ｏ２）９としての計算値：Ｃ  ３０．６８％；Ｈ  ４．２０％。分析値：Ｃ  ３１．３３％；Ｈ  ４．０７％。ＡＴＲ−ＦＴＩＲ（４０００〜４００ｃｍ−１）：３３００（ｂｒ），２９８１（ｗ），１５４０（ｓ），１４６２（ｓ），１４１７（ｓ），１３２０（ｗ），１２７１（ｍ），１１３８（ｍ），１１２３（ｍ），１０５１（ｗ），１０２４（ｍ），９５６（ｗ），９３４（ｗ），８６０（ｍ），７７４（ｍ），６６２（ｓ），６４９（ｍ），６１７（ｓ），５６１（ｍ），４６８（ｍ），４１９（ｗ）
【００６１】
２種のＭＯＦの単結晶Ｘ線回折（ＳＸＲＤ）データは、合成した結晶をそのまま使用して収集した。ＭＯＦ−１２０１およびＭＯＦ−１２０３のデータは、ローレンス・バークレー国立研究所（ＬＢＮＬ）内のＡＬＳに設置されたビームライン１１．３．１（Ｂｒｕｋｅｒ  Ｐｈｏｔｏｎ  １００  ＣＭＯＳ  ａｒｅａ  ｄｅｔｅｃｔｏｒを装備）において、シンクロトロン放射光（１０〜１７ＫｅＶ）を利用して０．７７４９（１）Åで収集した。各サンプルは、ＭｉＴｅＧｅｎ（登録商標）  Ｋａｐｔｏｎループにマウントし、１００（２）Ｋの冷却窒素気流下に静置した。
【００６２】
データの処理は、Ｂｒｕｋｅｒ社製ＡＰＥＸ２ソフトウェアパッケージ（Ｂｒｕｋｅｒ  ＡＸＳ社、ウィスコンシン州マディソン、２０１０；Ｓｈｅｌｄｒｉｃｋ、Ｇ．Ｍ．Ａｃｔａ  Ｃｒｙｓｔ．Ａ  ２００８，６４，１１２−１２２）を用いて行い、そのデータをＳＡＩＮＴ  ｖ８．３４Ａを用いて統合し、ＳＡＤＡＢＳ  ２０１４／４ルーチンにより吸収補正を行った（消衰または減衰に対する補正は行わなかった）。構造は、ｉｎｔｒｉｎｓｉｃ  ｐｈａｓｉｎｇ法（固有位相決定法）（ＳＨＥＬＸＴ）により決定し、Ｆ２を用いて完全行列最小二乗法（ＳＨＥＬＸＬ−２０１４）で精密化した。水素原子以外のすべての原子に対して、異方性精密化を行った。水素原子は、別段の記載がない限り、幾何学的方法で計算し、ライディング原子として精密化した。いずれの構造においても、構造の空隙に極めて乱雑に入り込んだゲスト分子はモデル化することができなかったため、Ｏｌｅｘ２ソフトウェアパッケージを用いて溶媒マスキングにより計算した（Ｄｏｌｏｍａｎｏｖ，ｅｔ  ａｌ．Ａｐｐｌ．Ｃｒｙｓｔ．２００９，４２，３３９−３４１；Ｒｅｅｓ，ｅｔ  ａｌ．Ａｃｔａ  Ｃｒｙｓｔ．Ｄ  ２００５，６１，１２９９−１３）。詳細はＣＩＦを参照のこと。
【００６３】
ＭＯＦ−１２０１
合成したＭＯＦ−１２０１の無色の棒状（１００μｍ×２０μｍ×２０μｍ）結晶をそのまま母液から速やかに回収し、結晶の分解を最小限に抑えるためにｐａｒａｔｏｎｅオイルに加え、ＡＬＳのビームライン１１．３．１にマウントし、１００Ｋでλ＝０．７７４９（１）Åの放射光を入射した。
【００６４】
2020522511.tif 000005
【００６５】
ＭＯＦ−１２０３
合成したＭＯＦ−１２０３の無色の針状（９０μｍ×９０μｍ×５μｍ）結晶をそのまま母液から速やかに回収し、ＡＬＳのビームライン１１．３．１にマウントし、λ＝０．７７４９（１）Åの放射光を入射した。
【００６６】
2020522511.tif 000006
【００６７】
粉末Ｘ線回折（ＰＸＲＤ）解析は、Ｂｒｕｋｅｒ社製Ｄ８  Ａｄｖａｎｃｅ回折計を用いて、ＣｕＫα線（λ＝１．５４０５６Å）を使用して行った。試料の相純度は、実験で得られたＰＸＲＤパターンとシミュレーションしたＰＸＲＤパターンとの比較により求めた。
【００６８】
熱重量（ＴＧＡ）曲線は、ＴＡ  Ｑ５００熱分析システムを用いて空気流下で取得した。
【００６９】
燻蒸剤の吸着および徐放測定
当研究室にてＢＥＬ  Ｊａｐａｎ社製ＢＥＬＳＯＲＰ−ａｑｕａ３を用いて蒸気収着測定を行い、２５℃におけるシス−１，３−ジクロロプロペンの蒸気収着等温線を取得した。測定前に、分析物を液体窒素で瞬間凍結し、次いで、動的真空下に少なくとも２回さらすことにより、リザーバー中のガスを除去した。測定温度は、２５℃に保たれた水浴を用いて制御し、モニターした。ヘリウムを用いて、デッドスペースを推定し、蒸気吸着量を計測した。
【００７０】
徐放実験は、ＴＡ  Ｑ５００熱分析システムを用いて、１ｃｍ３ ｍｉｎ−１の一定の空気流量のもとで行った。
【図１】
2020522511.tif 000007
【図２ａ】
2020522511.tif 000008
【図２ｂ】
2020522511.tif 000009
【図３】
2020522511.tif 000010
【図４】
2020522511.tif 000011
【図５】
2020522511.tif 000012
【図６】
2020522511.tif 000013
【図７】
2020522511.tif 000014
【図８】
2020522511.tif 000015
【図９】
2020522511.tif 000016
【図１０】
2020522511.tif 000017
【図１１】
2020522511.tif 000018
【図１２】
2020522511.tif 000019
【図１３】
2020522511.tif 000020
【国際調査報告】
2020522511.tif 000021